본 비교 예 에서 는 본 발명 에서 제시 한 조건 을 벗어나 , UO 2 소 결체 를 제조 하 였 다 . 즉 , UO 2 분 말 을 3 ton / ㎠ 압력 으로 압축 성형 하 여 성 형체 를 제조 하 였 다 . 상기 성 형체 의 밀도 는 52 % TD 이 었 다 . 상기 성 형체 를 수소 기체 분위기 에서 1700 ℃ 온도 로 4 시간 소결 하 여 소 결체 ( E ) 를 제조 하 였 다 . 그 결과 얻 어 진 UO 2 소 결체 의 밀도 는 96 . 5 % TD 이 며 , 결정립 크기 는 8 . 5 ㎛ 이 었 다 .